粉末の形態での白色固体としての2-ヒドロキシ-1-{4-[4-2-ヒドロキシ-2-メチル-プロピオニル-フェノキシ]-フェニル}-2-メチル-プロパン-1-オン化合物1の製造方法であって、以下の段階:aジフェニルエーテルを、臭化アルファ-ブロモイソブチリルおよび塩化アルファ-クロロイソブチリルから選択されたアシル化剤と、ルイス酸により触媒してフリーデルクラフツ反応させる段階;b段階aにおいて得られた2-ブロモ-1-{4-[4-2-ブロモ-2-メチル-プロピオニル-フェノキシ]-フェニル}-2-メチル-プロパン-1-オンまたは2-クロロ-1-{4-[4-2-クロロ-2-メチル-プロピオニル-フェノキシ]-フェニル}-2-メチル-プロパン-1-オンを、水和した塩基と、10°C~50°Cの温度において反応させて、溶媒に溶解した2-ヒドロキシ-1-{4-[4-2-ヒドロキシ-2-メチル-プロピオニル-フェノキシ]-フェニル}-2-メチル-プロパン-1-オンを得る段階;cこのようにして得られた生成物を結晶化させる段階を含む、前記方法。段階aのフリーデルクラフツ反応を、以下のようにして行う、請求項1に記載の粉末の形態での白色固体としての2-ヒドロキシ-1-{4-[4-2-ヒドロキシ-2-メチル-プロピオニル-フェノキシ]-フェニル}-2-メチル-プロパン-1-オン化合物1の製造方法:i.2.0~2.2のモル比におけるアシル化剤およびジフェニルエーテルを、ジクロロメタンに溶解した溶液を調製し、次にAlCl3を、溶液に分割して加え、温度を-20°C~20°Cに維持し;ii.反応混合物を希釈した酸性水溶液中に注入することにより、反応停止し、相を分離し、有機相を水またはブラインで洗浄し;iii.溶媒を蒸発させ、反応生成物を、水に可溶である脂肪族アルコールに溶解する。iii.のアルコールが、イソプロパノールである、請求項2に記載の粉末の形態での白色固体としての2-ヒドロキシ-1-{4-[4-2-ヒドロキシ-2-メチル-プロピオニル-フェノキシ]-フェニル}-2-メチル-プロパン-1-オン化合物1の製造方法。段階bの反応を、水和した塩基を段階aから得られた有機相に加えることにより、15°C~40°Cの温度において行う、請求項3に記載の粉末の形態での白色固体としての2-ヒドロキシ-1-{4-[4-2-ヒドロキシ-2-メチル-プロピオニル-フェノキシ]-フェニル}-2-メチル-プロパン-1-オン化合物1の製造方法。水和した塩基が、20~50における水性溶液中のNaOHである、請求項4に記載の粉末の形態での白色固体としての2-ヒドロキシ-1-{4-[4-2-ヒドロキシ-2-メチル-プロピオニル-フェノキシ]-フェニル}-2-メチル-プロパン-1-オン化合物1の製造方法。段階cの結晶化を、1重量部のイソプロパノールあたり0.5~2.0重量部の水を加え、0°C~10°Cの温度において冷却し、このようにして得られた沈殿物を濾過することにより採集し、これを20°C~60°Cの温度において乾燥することにより行う、請求項5に記載の粉末の形態での白色固体としての2-ヒドロキシ-1-{4-[4-2-ヒドロキシ-2-メチル-プロピオニル-フェノキシ]-フェニル}-2-メチル-プロパン-1-オン化合物1の製造方法。i.アシル化剤およびジフェニルエーテルの、2.0~2.2のモル関係における、ジクロロメタンに溶解した溶液を調製し、AlCl3を溶液に分割して加え、温度を-20°C~20°Cに維持し、反応混合物を希釈した酸性水溶液中で反応停止し、相を分離し、有機相を水またはブラインで洗浄する、段階aのフリーデルクラフツ反応を行い;ii.このようにして得られた有機相を、これ自体で段階bにおいて用い;iii.相間移動触媒を、段階bの反応の二相性混合物に加え;iv.溶媒を部分的に蒸留し、ここで2-ヒドロキシ-1-{4-[4-2-ヒドロキシ-2-メチル-プロピオニル-フェノキシ]-フェニル}-2-メチル-プロパン-1-オンを、段階bの後に溶解し、冷却することにより、または溶媒を部分的に蒸発させ、親油性溶媒、例えば石油エーテルまたはヘキサンで希釈することにより、結晶化を行う、請求項1に記載の粉末の形態での白色固体としての2-ヒドロキシ-1-{4-[4-2-ヒドロキシ-2-メチル-プロピオニル-フェノキシ]-フェニル}-2-メチル-プロパン-1-オン化合物1の製造方法。96°C~99°Cの融点を有し、2-ヒドロキシ-1-{4-[4-2-ヒドロキシ-2-メチル-プロピオニル-フェノキシ]-フェニル}-2-メチル-プロパン-1-オン化合物1からなる、粉末の形態での白色固体光開始剤。光重合可能な系の製造方法であって、粉末の形態であり、96~99°Cの融点を有し、0.01~20重量の量での2-ヒドロキシ-1-{4-[4-2-ヒドロキシ-2-メチル-プロピオニル-フェノキシ]-フェニル}-2-メチル-プロパン-1-オン化合物1からなる白色固体光開始剤の、1種または2種以上の反応性のエチレン系不飽和モノマーおよび/またはオリゴマー中での、20~60°Cの温度における可溶化による、前記方法。光開始剤の量が、0.5~5重量である、請求項9に記載の光重合可能な系の製造方法。木材表面、紙、ボール紙、プラスチックまたは金属を被覆加工する方法であって、粉末の形態であり、96°C~99°Cの融点を有し、2-ヒドロキシ-1-{4-[4-2-ヒドロキシ-2-メチル-プロピオニル-フェノキシ]-フェニル}-2-メチル-プロパン-1-オン化合物1からなる白色固体光開始剤の1種または2種以上の反応性の、エチレン系不飽和モノマーおよび/またはオリゴマーへの溶解並びにUV~可視領域における発光帯を有する光源でのその後の光重合により調製された光架橋可能な系の適用による、前記方法。